(57)【要約】【課題】皮膚縫合用又は皮膚縫合後の補強用テープを提供すること【解決手段】少なくとも不織布からなる支持体と、該支持体の一方側の面に設けられた粘着剤層とを備えた皮膚縫合用又は皮膚縫合後の補強用テープであって、該支持体の他方側の面又は／及び一方側の面に、その長手方向に伸びる複数本の樹脂縞を設けた、テープ。
2017018315.tif 000002
【特許請求の範囲】
【請求項１】
少なくとも不織布からなる支持体と、該支持体の一方側の面に設けられた粘着剤層とを備えた皮膚縫合用又は皮膚縫合後の補強用テープであって、  該支持体の他方側の面又は／及び一方側の面に、その長手方向に伸びる複数本の樹脂縞を設けた、テープ。
【請求項２】
前記複数本の樹脂縞は一定の幅を有する縞であって、支持体の面上に規則的に配列されている、請求項１に記載のテープ。
【請求項３】
前記複数本の樹脂縞のピッチ間隔は等ピッチである、請求項１又は請求項２に記載のテープ。
【請求項４】
前記複数本の樹脂縞のピッチ間隔が０．１ｍｍ乃至４．０ｍｍである、請求項３に記載のテープ。
【請求項５】
前記樹脂縞は直線状又は略直線状の縞模様をなす、請求項１乃至請求項４のいずれか１項に記載のテープ。
【請求項６】
前記不織布がポリエステル不織布である、請求項１乃至請求項５のいずれか１項に記載のテープ。
【請求項７】
前記不織布の坪量が１０ｇ／ｍ２乃至１００ｇ／ｍ２である、請求項１乃至請求項６のいずれか１項に記載のテープ。
【請求項８】
前記テープの粘着剤層を該テープとは異なるテープの支持体の表面に貼付したときの粘着力を測定する自背面粘着力試験において、自背面粘着力が３．０Ｎ／６ｍｍ乃至４．５Ｎ／６ｍｍである、請求項１乃至請求項７のいずれか１項に記載のテープ。
【請求項９】
前記樹脂縞がエチレン・酢酸ビニル共重合体の樹脂縞である、請求項１乃至請求項８のいずれか１項に記載のテープ。
【請求項１０】
前記樹脂縞の塗布量が樹脂縞の面積当り、１０ｇ／ｍ２乃至１００ｇ／ｍ２の量である、請求項１乃至請求項９のいずれか１項に記載のテープ。
【請求項１１】
テープの長手方向の５％引張荷重が４．０Ｎ／６ｍｍ乃至１５．０Ｎ／６ｍｍであり、且つテープの短手方向の５％引張荷重が０．１Ｎ／６ｍｍ乃至３．０Ｎ／６ｍｍである、請求項１乃至請求項１０のいずれか１項に記載のテープ。
【請求項１２】
前記樹脂縞が支持体の粘着剤層側に設けられた、請求項１乃至請求項１１のいずれか１項に記載のテープ。
【発明の詳細な説明】
【技術分野】
【０００１】  本発明は、皮膚縫合用又は皮膚縫合後の補強用テープに関する。
【背景技術】
【０００２】  従来より、医療用テープの一部においては、皮膚への追従性が良く、かつ透湿性が高い基材として、不織布が使用されている。しかし、不織布は荷重を掛けたときに伸びやすいという特徴があるため、それを創部のより強い固定が求められる皮膚縫合用又は皮膚縫合後の補強用テープの基材として使用するには、固定力が十分でない点で不織布は不利であった。【０００３】  そこで、固定力の低さの問題点を解決するテープとして、例えば、引用文献１には、不織布の基体からなり、前記基体の片面にわたって配置された複数のくぼみを有する外科用創傷閉鎖テープが提案されている。該外科用創傷閉鎖テープは、基体の表面上に複数のくぼみを配置することにより、該テープが付着する区域に対して快適さをもたらすという被覆性と、創傷をいかなる方法においても開かせない弾性を有する点で優れている。【０００４】  また、編布や織布を伸び難くする方法として、例えば、引用文献２には、多軸方向に伸縮性を有する布帛を樹脂処理する方法が開示されている。
【先行技術文献】
【特許文献】
【０００５】
【特許文献１】特開昭６２−２４３５５７号公報
【特許文献２】特開２００４−０３３２６５号公報
【発明の概要】
【発明が解決しようとする課題】
【０００６】  しかし、特許文献１に記載された外科用創傷閉鎖テープは、弱い力でもテープが全方向に伸びる等の問題点が存在した。【０００７】  また、特許文献２に開示された、編布や織布を伸び難くする処理が施された樹脂処理布帛は、全方向に伸び難いので、皮膚への追従性が良くなく、その上、不織布全面を被覆する樹脂の影響で透湿性が低くなるという問題点が存在した。【０００８】  ところで、皮膚縫合後の補強用テープは、皮膚縫合後の創部の固定に用いられる。その一方、皮膚縫合用テープは、縫合を必要としない程度の切り傷や刺し傷などの創部を閉鎖するときに皮膚を接合して固定するのにも用いられる。【０００９】  そして、皮膚縫合用又は皮膚縫合後の補強用テープは、接合する創部や縫合された創部の切開痕に対し、ほぼ直角の向きに貼付されることが多い。従って、皮膚縫合用又は皮膚縫合後の補強用テープは、接合又は縫合した創部が開口しないように固定するために、その長手方向にできる限り伸び難いという性能が求められる。その一方、該テープは皮膚の動きに対する追従性を高めて皮膚刺激を少なくするために、その短手方向にある程度伸びることができるという性能が求められる。さらに、皮膚縫合用又は皮膚縫合後の補強用テープは貼付した皮膚に対するムレ・カブレを防止する観点から、透湿性が高いことも要求される。【００１０】  そこで、本発明の目的は斯かる要求に応じることができる、すなわち、創部を固定でき、皮膚の動きに対する追従性（以下、「皮膚への追従性」とも称する）が良好であり、そして、貼付した皮膚へのストレスやムレ・カブレ等の皮膚刺激（以下、「皮膚刺激性」をも称する）が少ない皮膚縫合用又は皮膚縫合後の補強用テープを提供することにある。
【課題を解決するための手段】
【００１１】  本発明者は、上記課題を解決するために、鋭意検討した結果、不織布を主体に含む支持体の面上に、その長手方向に伸びる樹脂縞を複数本設けることにより、該支持体が長手方向に伸び難くなる一方、樹脂縞が設けられているため短手方向には伸びることができ、皮膚縫合用又は皮膚縫合後の補強用テープに適するものになることを見出し、本発明を完成するに至った。【００１２】  すなわち、本発明は、少なくとも不織布からなる支持体と、該支持体の一方側の面に設けられた粘着剤層とを備えた皮膚縫合用又は皮膚縫合後の補強用テープであって、  該支持体の他方側の面又／及びは一方側の面に、その長手方向に伸びる複数本の樹脂縞を設けた、テープに関する。【００１３】  本発明によれば、さらに以下の実施態様が提供される。（１）前記複数本の樹脂縞は一定の幅を有する縞であって、支持体の面上に規則的に配列されている、前記皮膚縫合用又は皮膚縫合後の補強用テープ。（２）前記複数本の樹脂縞のピッチ間隔は等ピッチである、前記皮膚縫合用又は皮膚縫合後の補強用テープ。（３）前記複数本の樹脂縞のピッチ間隔が０．１ｍｍ乃至４．０ｍｍである、前記皮膚縫合用又は皮膚縫合後の補強用テープ。（４）前記樹脂縞は直線状又は略直線状の縞模様をなす、前記皮膚縫合用又は皮膚縫合後の補強用テープ。（５）前記不織布がポリエステル不織布である、前記皮膚縫合用又は皮膚縫合後の補強用テープ。（６）前記不織布の坪量が１０ｇ／ｍ２乃至１００ｇ／ｍ２である、前記皮膚縫合用又は皮膚縫合後の補強用テープ。（７）前記テープの粘着剤層を該テープとは異なるテープの支持体の表面に貼付したときの粘着力を測定する自背面粘着力試験において、自背面粘着力が３．０Ｎ／６ｍｍ乃至４．５Ｎ／６ｍｍである、前記皮膚縫合用又は皮膚縫合後の補強用テープ。（８）前記樹脂縞がエチレン・酢酸ビニル共重合体の樹脂縞である、前記皮膚縫合用又は皮膚縫合後の補強用テープ。（９）前記樹脂縞の塗布量が樹脂縞の面積当り、１０ｇ／ｍ２乃至１００ｇ／ｍ２の量である、前記皮膚縫合用又は皮膚縫合後の補強用テープ。（１０）テープの長手方向の５％引張荷重が４．０Ｎ／６ｍｍ乃至１５．０Ｎ／６ｍｍであり、且つテープの短手方向の５％引張荷重が０．１Ｎ／６ｍｍ乃至３．０Ｎ／６ｍｍである、前記皮膚縫合用又は皮膚縫合後の補強用テープ。（１１）前記樹脂縞が支持体の粘着剤層側に設けられた、前記皮膚縫合用又は皮膚縫合後の補強用テープ。
【発明の効果】
【００１４】  本発明の皮膚縫合用又は皮膚縫合後の補強用テープは、その長手方向に伸び難いので、接合又は縫合した創部が開口しないように固定することができ、かつその短手方向に伸びるので、皮膚への追従性が良いという効果を有する。本発明の皮膚縫合用又は皮膚縫合後の補強用テープは、例えば、その長手方向の２Ｎ荷重時の伸びが０．１％ＧＬ乃至２．７％ＧＬ（６ｍｍ幅２５ｍｍチャック）であり、かつその短手方向の２Ｎ荷重時の伸びが２０％ＧＬ乃至７０％ＧＬ（６ｍｍ幅２５ｍｍチャック）である。【００１５】  また、本発明の皮膚縫合用又は皮膚縫合後の補強用テープは、該テープを構成する支持体の面上に設けられた樹脂縞の幅、配列及びピッチ間隔等を調整することにより、長手方向及び短手方向に対する伸びの程度を調整することができる。【００１６】  さらに、本発明の皮膚縫合用又は皮膚縫合後の補強用テープは、支持体の面上に樹脂縞が設けられていない部分も存在するので、透湿性を有する。従って、本発明の皮膚縫合用又は皮膚縫合後の補強用テープは、皮膚への追従性や透湿性が良いので、皮膚刺激性が少ないという効果を有する。
【図面の簡単な説明】
【００１７】
【図１】図１は、本発明の一実施態様である皮膚縫合用又は皮膚縫合後の補強用テープの平面図である。
【図２】図２は、図１のＡ−Ａ線断面図である。
【図３】図３は、本発明の他の実施態様であるテープの断面図である。
【図４】図４は、本発明の他の実施態様であるテープの断面図である。
【発明を実施するための形態】
【００１８】  本明細書において、「固定」とは、本発明のテープを貼付した、接合又は縫合した創部が日常生活の中で開口しない程度に固定されることを指し、具体的には、テープの長手方向に対する対ユポ紙粘着力が、１．０Ｎ／６ｍｍ乃至３．０Ｎ／６ｍｍ程度である。
【００１９】  また、本明細書において、「２Ｎ荷重時の伸び」とは、一般的に、皮膚を縫合するために皮膚を寄せる力を指す。具体的には、テープの長手方向に対する２Ｎ荷重時の伸びは、０．１％ＧＬ乃至２．７％ＧＬ（６ｍｍ幅２５ｍｍチャック）程度である。またテープの短手方向に対する２Ｎ荷重時の伸びは、２０％ＧＬ乃至７０％ＧＬ（６ｍｍ幅２５ｍｍチャック）程度である。
【００２０】  本発明において、透湿性などのテープの特性は、支持体と、該支持体の面上に設けられた樹脂縞と、粘着剤層からなる多層構造体に関する特性を指す。
【００２１】  本発明の皮膚縫合用又は皮膚縫合後の補強用テープは、少なくとも不織布からなる支持体と、該支持体の一方側の面に設けられた粘着剤層とを備えており、該支持体の他方側の面又は／及び一方側の面に、その長手方向に伸びる複数本の樹脂縞が設けられている。
【００２２】  以下、本発明の好ましい態様を示す図面を挙げて、本発明を更に説明する。
【００２３】［樹脂縞］  図１及び図２に示すように、本発明では、支持体２の他方側の面又は／及び一方側の面に、その長手方向に伸びる複数本の樹脂縞３が設けられている。本発明のテープ１は、支持体２の面上に、その長手方向に伸びる樹脂縞３を複数本設けることにより、その長手方向に伸び難くなるので、接合又は縫合した創部が開口しないように固定することができ、かつ樹脂縞が設けられている短手方向にはある程度伸びるので、皮膚への追従性が良くなる。
【００２４】  すなわち、本発明のテープ１は、該テープを構成する支持体２の面上に、その長手方向に伸びる樹脂縞３を複数本設けたことを特徴の一つとしている。そして、該樹脂縞の幅、配列及びピッチ間隔等を調整することにより、テープの長手方向及び短手方向に対する伸びの程度を調整することができる。
【００２５】  本発明では、接合又は縫合した創部が開口しないように固定することができる程度に長手方向に伸び難くなる性能と、皮膚への追従性が良好となる程度に短手方向に伸びる性能がより発現し易くなる観点から、上記樹脂縞は一定の幅を有することが好ましい。
【００２６】  上記幅としては、細すぎると、皮膚縫合用又は皮膚縫合後の補強用テープに求められる以上に長手方向への伸びが大きくなり、接合又は縫合した創部が開口しないように強く固定することができなくなる可能性がある。逆に太すぎると、樹脂縞が支持体の面上の大部分を覆ってしまって、皮膚縫合用又は皮膚縫合後の補強用テープに求められる以上に長手方向への伸びが小さく、かつ短手方向への伸びも小さくなり、またテープの透湿性が低下する可能性がある。
【００２７】  そこで、上記樹脂縞の幅としては、支持体の幅によって適宜選択されるが、例えば、０．１ｍｍ乃至３．０ｍｍであり、好ましくは０．１５ｍｍ乃至２．５ｍｍであり、より好ましくは０．２ｍｍ乃至２．０ｍｍであり、特に好ましくは０．３ｍｍ乃至１．０ｍｍである。樹脂縞が０．１ｍｍ未満である場合、上述したとおり、テープが創部を強く固定することができなくなる可能性がある。また、樹脂縞が３．０ｍｍを超える場合、上述したとおり、長手方向への伸びが小さくなりすぎ、かつ短手方向への伸びも小さくなり、またテープの透湿性が低下する可能性がある。
【００２８】  特に、本発明では、支持体の面上に、その長手方向に伸びる樹脂縞３を複数本設けることにより、テープが長手方向に伸び難くなる一方、短手方向には伸びることができるので、本発明では、樹脂縞は上記範囲の幅を有し、かつ支持体の面上に規則的に配列されていることがより好ましい。
【００２９】  また、上記樹脂縞は等ピッチのピッチ間隔で支持体の面上に設けられていることが好ましい。ピッチ間隔とは、樹脂縞と樹脂縞の間の、樹脂が塗布されていない部分の幅（長さ）をいう。これにより、樹脂縞が支持体に均一に作用し、接合又は縫合した創部が開口しないように固定することができる程度に長手方向に伸び難くなる性能と、皮膚への追従性が良好となる程度に短手方向に伸びる性能がより発現し易くなる。
【００３０】  上記ピッチ間隔としては、狭すぎると、支持体の面上に設けられる樹脂縞の本数が多くなり、支持体の面上の大部分を覆ってしまい、これにより、皮膚縫合用又は皮膚縫合後の補強用テープに求められる以上に長手方向への伸びが小さくなり、かつ短手方向への伸びも小さくなり、またテープの透湿性が低下する可能性がある。逆に広すぎると、支持体の面上に設けられる樹脂縞の本数が少なくなり、皮膚縫合用又は皮膚縫合後の補強用テープに求められる以上に長手方向への伸びが大きくなり、接合又は縫合した創部が開口しないように強く固定することができなくなる可能性がある。
【００３１】  そこで、上記ピッチ間隔としては、支持体の幅によって適宜選択されるが、例えば、０．１ｍｍ乃至４．０ｍｍであり、好ましくは０．１５ｍｍ乃至３．０ｍｍであり、より好ましくは０．２ｍｍ乃至２．０ｍｍであり、特に好ましくは、０．３ｍｍ乃至１．０ｍｍである。ピッチ間隔が、０．１ｍｍ未満である場合、上述したとおり、樹脂縞の本数が多すぎて、テープの長手方向への伸びが小さくなりすぎ、かつ短手方向への伸びも小さくなり、またテープの透湿性が低下する可能性がある。また、４．０ｍｍを超える場合、上述したとおり、樹脂縞の本数が少なすぎて、テープが創部を強く固定することができなくなる可能性がある。
【００３２】  本発明では、図２に示すように樹脂縞３は支持体２の粘着剤層４側の面に設けられてもよいし、また図３に示すように樹脂縞３は支持体２の粘着剤層４と反対側の面に設けられてもよく、さらに図４に示すように樹脂縞３は支持体２の粘着剤層４側の面と、該粘着剤層４と反対側の面の両方に設けられてもよいが、図２に示すように樹脂縞３は支持体２の粘着剤層４側の面に設けられるのが好ましい。本発明のテープにおいて、樹脂縞３が支持体２の粘着剤層４側の面に設けられる構成は、樹脂縞３が支持体２の粘着剤層側４と反対側の面に設けられる構成と比べて、樹脂縞３が創部に近いので、接合又は縫合した創部に対する固定効果がより高まり、皮膚への追従性もより向上する。また粘着剤層４を形成する粘着剤の支持体２に対する浸入、絡み合い及び密着度合い等が高まり、粘着剤の支持体への投錨性がより良くなる。
【００３３】  上記樹脂縞としては、特に限定されないが、アクリル酸アルキルエステル共重合体の樹脂縞やエチレン・酢酸共重合体の樹脂縞が好ましい。
【００３４】  樹脂縞の塗布量としては、樹脂縞の面積当たり、１０ｇ／ｍ２乃至１００ｇ／ｍ２が好ましく、１５ｇ／ｍ２乃至７０ｇ／ｍ２がより好ましく、２０ｇ／ｍ２乃至５０ｇ／ｍ２がさらに好ましい。樹脂縞の塗布量が１０ｇ／ｍ２未満である場合、支持体の面上に設けられる樹脂縞の量が少なすぎて、樹脂縞が支持体に十分に作用できず、これにより、皮膚縫合用又は皮膚縫合後の補強用テープに求められる以上に長手方向への伸びが大きくなり、接合又は縫合した創部が開口しないように強く固定することができなくなる可能性がある。一方、樹脂縞の塗布量が１００ｇ／ｍ２を超える場合、支持体の面上に設けられる樹脂縞の量が多すぎて、皮膚縫合用又は皮膚縫合後の補強用テープに求められる以上に長手方向への伸びが小さくなり、かつ短手方向への伸びも小さくなり、またテープの透湿性が低下する可能性がある。
【００３５】  また、樹脂縞としては、例えば、直線状、略直線状、波線状及び破線状等の線条に限定されず、稲妻形の線状の線条や、太さが均一ではない、直線状、略直線状、波線状及び破線状等の線条であってもよい。その中でも、樹脂縞が支持体に均一に作用し、接合又は縫合した創部が開口しないように強く固定することができる程度に長手方向に伸び難くなる性能と、皮膚への追従性が良好となる程度に短手方向に伸びる性能をより発現し易くなる観点から、樹脂縞は直線状又は略直線状の縞模様をなすことが好ましい。
【００３６】［支持体］  本発明に用いられる支持体は、少なくとも不織布からなる支持体である。よって、本発明では、不織布のみからなる支持体だけでなく、不織布にフィルムを貼り合せたもの、不織布からなる支持体の面上にキャリアフィルムを設けたもの等も支持体として用いることができる。
【００３７】  上記不織布としては、例えば、天然繊維、合成繊維、再生繊維及びこれらの適宜の組合せなど各種の繊維を用いることができ、具体的には、アクリル繊維不織布、ナイロン不織布、ポリプロピレン不織布、ポリアミド不織布、ポリエステル不織布及びポリウレタン不織布などを用いることができる。その中でも、水に濡れた際に強度を維持しやすく、自背面接着力がより強くなる観点から、ポリエステル不織布が好ましい。
【００３８】  また、不織布の坪量としては、通常、１０ｇ／ｍ２乃至１００ｇ／ｍ２であり、テープの透湿性をより向上させ、且つ貼りやすい強度を保つ観点から、好ましくは１５ｇ／ｍ２乃至８０ｇ／ｍ２であり、より好ましくは２０ｇ／ｍ２乃至６０ｇ／ｍ２である。不織布の坪量が１０ｇ／ｍ２未満である場合、不織布の伸縮性が大きすぎて、樹脂縞の幅やピッチ間隔等を調整したとしても、接合又は縫合した創部が開口しないように強く固定することができる程度に長手方向に伸び難くなる性能と、皮膚への追従性が良好となる程度に短手方向に伸びる性能を発現し難くなる可能性があることに加え、粘着剤が不織布の粘着剤を塗布していない面に染み出してしまう可能性、テープにコシがなく貼りにくくなる可能性がある。また不織布の坪量が１００ｇ／ｍ２を超える場合、不織布の伸縮性が小さすぎて、樹脂縞で長手方向と短手方向の伸びを調整することが難しく、かつテープの透湿性が低下し、皮膚刺激性が大きくなる可能性や、貼付時に違和感を感じる可能性がある。
【００３９】  上記キャリアフィルムとしては、公知のものを用いることができ、例えば、上質紙を用いたグラシン紙や上質紙にプラスチックフィルムを積層したポリラミネート紙、プラスチックフィルムなどの表面にシリコーン樹脂の塗布などにより剥離処理を施したものを使用することができる。
【００４０】  また、キャリアフィルムの厚みは、適宜設定できるが、通常１０μｍ以上、好ましくは２０μｍ以上であり、その上限値は通常５００μｍ、好ましくは３００μｍ、より好ましくは２００μｍである。
【００４１】［粘着剤層］  本発明のテープを構成する粘着剤層は、単一の粘着剤層として形成してもよく、また複数の粘着剤層を積層して形成してもよい。粘着剤層が複数の粘着剤層を積層して形成される場合、種類の異なる複数の粘着剤層を積層することができる。
【００４２】  本発明において、粘着剤層を形成する粘着剤としては、アクリル系粘着剤、ゴム系粘着剤、ウレタン系粘着剤及びシリコーン系粘着剤からなる群より選ばれる少なくとも１種を含有する粘着剤が好ましく、粘着剤は単独で又は２種以上を混合して用いてもよい。その中でも、皮膚表面に対して十分な接着性を有し、皮膚に対する刺激が少なく、かつ透湿性が高い観点から、アクリル系粘着剤が好ましく、発泡したアクリル系粘着剤がさらに好ましい。
【００４３】  上記アクリル系粘着剤としては、例えば、ブチルアクリレート、２−エチルヘキシルアクリレート及びイソノニルアクリレート等の（メタ）アクリル酸アルキルエステルモノマーの単独重合体、又は該（メタ）アクリル酸アルキルエステルモノマーと、（メタ）アクリル酸、酢酸ビニル、スチレン、ビニルピロリドン、アクリルアミド、ヒドロキシエチルアクリレート及びヒドロキシプロピルアクリレート等の共重合可能な他のモノマーの１種以上とを共重合してなるアクリル系共重合体を含有する粘着剤が挙げられる。
【００４４】  上記粘着剤層は、任意成分として軟化剤、粘着付与剤、ｐＨ調整剤、薬効成分、充填剤、酸化防止剤（抗酸化剤、防腐剤）、着色料、及び香料等を含有してもよい。
【００４５】  粘着剤層の厚みは、通常１０μｍ乃至２００μｍ程度、好ましくは２０μｍ乃至１００μｍである。
【００４６】  また、本発明では、粘着剤層の表面を保護するために、粘着剤層の表面に剥離体を配置してもよい。
【００４７】  本発明の皮膚縫合用又は皮膚縫合後の補強用テープは、その長手方向の５％引張荷重が４．０Ｎ／６ｍｍ乃至１５．０Ｎ／６ｍｍであり、且つその短手方向の５％引張荷重が０．１Ｎ／６ｍｍ乃至３．０Ｎ／６ｍｍであり、その長手方向の５％引張荷重が４．５Ｎ／６ｍｍ乃至１３．０Ｎ／６ｍｍであり、且つその短手方向の５％引張荷重が０．１Ｎ／６ｍｍ乃至２．５Ｎ／６ｍｍであることが好ましく、その長手方向の５％引張荷重が５．０Ｎ／６ｍｍ乃至１１．０Ｎ／６ｍｍであり、且つその短手方向の５％引張荷重が０．１Ｎ／６ｍｍ乃至２．０Ｎ／６ｍｍであることがより好ましい。
【００４８】  また、本発明の皮膚縫合用又は皮膚縫合後の補強用テープは、その長手方向の２Ｎ荷重時の伸びが、０．１％ＧＬ乃至２．７％ＧＬ（６ｍｍ幅２５ｍｍチャック）であり、且つその短手方向の２Ｎ荷重時の伸びが、２０％ＧＬ乃至７０％ＧＬ（６ｍｍ幅２５ｍｍチャック）であり、その長手方向の２Ｎ荷重時の伸びが０．１％ＧＬ乃至２．０％ＧＬ（６ｍｍ幅２５ｍｍチャック）であり、且つその短手方向の２Ｎ荷重時の伸びが、３０％ＧＬ乃至７０％ＧＬ（６ｍｍ幅２５ｍｍチャック）であることが好ましい。
【００４９】  さらに、本発明の皮膚縫合用又は皮膚縫合後の補強用テープは、テープの粘着剤層を該テープとは異なるテープの支持体の表面に貼付したときの粘着力を測定する自背面粘着力試験において、自背面粘着力が３．０Ｎ／６ｍｍ乃至４．５Ｎ／６ｍｍであり、３．３Ｎ／６ｍｍ乃至４．５Ｎ／６ｍｍであることが好ましく、３．５Ｎ／６ｍｍ乃至４．５Ｎ／６ｍｍであることがより好ましい。これにより、本発明のテープは、テープに対して粘着力があり、テープの表面に貼っても剥がれにくいので、本発明では、複数枚のテープを重ねて貼り合わせて使用することができる。  特に、自背面粘着力が３．５Ｎ／６ｍｍ乃至４．５Ｎ／６ｍｍである場合、本発明のテープは、テープ上に強固に貼り付くことができる。
【００５０】  本発明のテープはロール状で提供することも可能であるが、本発明のテープより大きな面積の剥離体上に本発明のテープを積層したシート状で提供することがより好ましい。本発明のテープをロール状で提供する場合は、剥離体が粘着剤層上に積層され、巻回状態とされることが好ましい。
【００５１】  本発明の皮膚縫合用又は皮膚縫合後の補強用テープの製造方法は、特に限定されず、一般的な貼付材の製造方法に従って製造することができる。
【００５２】  樹脂縞は、支持体の面上に、アクリル酸アルキルエステル共重合体やエチレン・酢酸共重合体等の樹脂を公知の方法により、塗布することによって形成することができる。
【００５３】  粘着剤層は、例えば、支持体又は剥離体の一方の上面に粘着剤をコーティング法、押出成形法などの方法により供給することによって形成することができる。また、支持体と剥離体の間に粘着剤を供給することによって形成することができる。さらに、支持体と粘着剤層を共押出成形することもできる。
【００５４】  安定した品質の貼付材を容易に製造することができる観点から、剥離体の上面に粘着剤を塗工して粘着剤層を形成する工程を含む貼付材の製造方法であることが好ましい。粘着剤の塗工方法は、溶展塗工、ホットメルト塗工、エマルジョン塗工など特に限定はされないが、特に、厚み５０μｍ以下の薄い粘着剤層を得る場合には溶展塗工方法が好ましい。具体的には、あらかじめ形成した剥離体を一方向に走行させながら、その上面に、粘着剤層を形成する粘着剤を塗工し、溶媒を乾燥除去して粘着剤層を形成する。次いで、粘着剤層が剥離体と対向するようにして、複数本の樹脂縞を設けた支持体を積層することにより、該支持体、粘着剤層及び剥離体をこの順に積層して備えることを特徴とする貼付材を得ることができる。
【００５５】  上記粘着剤層の塗工パターンとしては、上記支持体の表面を全面的に被覆してもよいが、部分的に被覆することも可能である。部分的に被覆する場合は、格子状、ネット状、粒状、唐草模様等の任意の形態を選択できる。このように、上記支持体の片面に、部分的に上記粘着剤層を設けることにより、通気性、透湿性等をより向上させることもでき、また、皮膚からの剥離時の刺激をより軽減することもできる。
【実施例】
【００５６】  以下、実施例を挙げて、本発明をより具体的に説明するが、本発明は下記の実施例に限定されるものではない。皮膚縫合用又は皮膚縫合後の補強用テープの特性の測定方法は、以下のとおりである。【００５７】［対ユポ紙粘着力測定］  温度２３℃、５０％ＲＨの雰囲気下で、ユポ紙（登録商標）に、長さ５０ｍｍ及び幅６ｍｍに切り出して調製したテープの試験片を貼付し、１ｋｇのゴムロールで６００ｍｍ／分の速度で２往復させて圧着した。圧着後１分以内に、剥離角度１８０度及び剥離速度３００ｍｍ／分の条件で剥離力を測定し、試験片の対ユポ紙粘着力を求めた。測定は３回行い、その平均値をテープの対ユポ紙粘着力（単位：Ｎ／６ｍｍ）とした。  テープの対ユポ紙粘着力が１．０Ｎ／６ｍｍ乃至３．０Ｎ／６ｍｍであれば、テープは固定に必要な粘着力を有する。【００５８】［自背面粘着力測定］  ＪＩＳ  Ｚ  ０２３７に規定されている１８０度引き剥がし法に準じて、テープの自背面粘着力を測定した。具体的には、幅６ｍｍに裁断したテープ（試験片）を、粘着剤層を下側にして、同じテープの背面（支持体表面）に対して１ｋｇのゴムロールで６００ｍｍ／分の速度で２往復させて圧着し、該試験片の遊び部分を１８０度に折り返して、圧着後１分以内に、剥離速度３００ｍｍ／分で、１８０度引き剥がし粘着力（自背面粘着力）を測定した。測定雰囲気は、温度２３±２℃、相対湿度５０±５％とした。自背面粘着力が３．０Ｎ／６ｍｍ以上であれば、テープの実際の使用時において、テープ同士の重ね貼り部分が身に付けている衣類との擦れ等により剥がれたり、重ね貼り部分の端部に浮きが生じたりすることが抑制される。【００５９】［５％引張荷重、最大点荷重、２Ｎ荷重時の伸び、及び３Ｎ荷重時の伸びの測定］  実施例及び比較例のテープについては、それぞれＪＩＳ  Ｋ  ７１１３に準じて引張試験を行い、５％引張荷重の測定を行った。各テープの試験片は、短手（ＣＤ）方向、長手（ＭＤ）方向それぞれについて、幅６ｍｍ、長さ１００ｍｍの短冊を裁断したものを用いた。チャック間が２５ｍｍになるように両端にニチバン株式会社製布粘着テープ＜ＬＳ＞Ｎｏ．１２３を貼付し、引張強度測定用の試験片を作製し、テンシロン型引張試験機のクロスヘッドに前記２５ｍｍのつかみ間隔で取り付けた。上部クロスヘッドを３００ｍｍ／分の速度で上げ、前記試験片を引っ張り、試験を行い、５％引張荷重、最大点荷重、２Ｎ荷重時の伸び、及び３Ｎ荷重時の伸びをそれぞれ算出した。  引っ張り長さが元の試験片を基準として、５％伸長に至ったときの荷重を５％引張荷重とした。引張荷重の単位は、ニュートン（Ｎ）／６ｍｍで表した。  荷重が最大となった点を、最大点荷重とし、単位はニュートン（Ｎ）／６ｍｍで表した。  ２Ｎまたは３Ｎ加重時の伸びを算出し、それぞれ２Ｎ荷重時の伸び又は３Ｎ荷重時の伸びとした。荷重時の伸びの単位は、％ＧＬとした。  また各テープの短手（ＣＤ）方向、長手（ＭＤ）方向それぞれについて３枚ずつ試験片を裁断し、３枚全てについて前記測定を行った。３枚の平均値をＣＤ方向、ＭＤ方向それぞれの引張荷重の測定値とした。測定の条件をまとめると以下の通りである。【００６０】  試験機：テンシロン型引張試験���  試験片：幅６ｍｍ、長さ１００ｍｍ  つかみ間隔：２５ｍｍ  クロスヘッド移動速度（引張速度）：３００ｍｍ／分  繰返し試験数：ｎ＝３  測定雰囲気：２３℃、５０％ＲＨ【００６１】［透湿度測定］  一定時間に単位面積の試験材料（膜状物質）を通過する水蒸気の量として透湿度を評価した。具体的には、４０℃雰囲気下、試験片のテープにより隔てられた一方側の空間の相対湿度を９０％とし、他方側の空間を吸湿剤によって乾燥状態に保ったときに、２４時間に試験片を通過する水蒸気の質量（ｇ）を測定し、試験材料１ｍ２当たりに換算した。  測定はＪＩＳ  Ｚ  ０２０８の条件Ｂに準じて次の手順で行った。カップの内径より約１０ｍｍ大きい直径の円形の試験片を約１５ｇの塩化カルシウム吸湿剤を入れたカップに被せ、さらに試験片がずれないようにゴムパッキンとリングを被せてネジ止めした。  この試験片の総質量を測定した後、４０℃、９０％ＲＨ雰囲気下の恒温恒湿槽中に入れ、一定時間毎の質量変化を測定し、以下の式に従って透湿度を求めた。    透湿度（ｇ／ｍ２・２４ｈｒ）＝Ｗ×２４０００／Ｓ［式中、Ｓは透湿面積（ｃｍ２）を、Ｗは１時間当たりの質量増加（ｇ／ｈｒ）を表す。］【００６２】  本発明のテープの透湿度は、１，０００（ｇ／ｍ２・２４ｈ）以上であることが好ましい。当該テープは、透湿度が１，０００（ｇ／ｍ２・２４ｈ）以上であることで、皮膚に貼付した際の蒸れが少なく、皮膚刺激や貼付中のかゆみが生じにくいため、長期間の貼付が可能となる。当該テープの透湿度は、２，０００（ｇ／ｍ２・２４ｈ）以上であることがより好ましく、３，０００（ｇ／ｍ２・２４ｈ）以上であることがさらに好ましい。透湿度は高いほど好ましく、好ましい透湿度の上限は特にないが、通常３０，０００（ｇ／ｍ２・２４ｈ）以下である。【００６３】［実施例１］  剥離体の片面に、アクリル系粘着剤［（アクリル酸２−エチルヘキシル／酢酸ビニル／アクリル酸：質量比８５／１１／４）を１００質量部、エポキシ系樹脂（テトラッドＸ、三菱瓦斯化学社製）を０．０４質量部として反応させたもの］の酢酸エチル溶液（全体の固形分は約４０質量％）を、乾燥後の厚みが４０ｇ／ｍ２になるように塗布し、次いで乾燥して、粘着剤層を形成した。  一方、ポリエステル不織布（坪量３０ｇ／ｍ２）からなる支持体の一方側の面にエチレン・酢酸ビニル共重合体（ＥＶＡ）を塗布して、複数本のエチレン・酢酸ビニル共重合体の樹脂縞を形成した（該樹脂縞の幅は０．５ｍｍであり、該樹脂縞のピッチ間隔は等間隔であって、具体的には０．５ｍｍであり、該樹脂縞は直線状の縞模様をなし、そして、樹脂縞の塗布量が樹脂縞の面積当たり、２０ｇ／ｍ２であった）。  そして、図２に示すように樹脂縞が支持体の粘着剤層側に設けられるように、上記剥離体に上記支持体をラミネートし、テープを作製した。【００６４】［実施例２及び実施例３］  実施例２及び実施例３のテープは、それぞれ、樹脂縞の塗布量を表１に記載の量に変更した以外は、実施例１と同様の方法でテープを作製した。【００６５】［比較例１乃至比較例４］  比較例１乃至比較例４のテープは、それぞれ、支持体に樹脂縞を設けず、かつ支持体を表１に記載した支持体に変更した以外は、実施��１と同様の方法でテープを作製した。  なお、比較例１のＰＥＴ不織布は、樹脂縞を設けていない以外は、実施例１の基材と同一である。【００６６】
【表１】
2017018315.tif 000003
【００６７】  表１の結果より、ＰＥＴ不織布からなる支持体の面上に、その長手方向に伸びる複数本の樹脂縞を設けた実施例１乃至実施例３のテープは、長手方向に伸び難いので、接合又は縫合した創部が開口しないように固定することができ、かつ短手方向に伸びるので、皮膚への追従性が良好であり、また透湿性も良好なので、皮膚刺激性が少ないという効果を有した。また、実施例１乃至実施例３のテープを被験者２０人の各前腕部皮膚に４８時間貼付し、４８時間経過後、該テープの粘着剤層の面積に対する皮膚に付着した面積の割合を被験者各々について算出し、その付着面積割合の全員分の平均値を付着率として算出した。その結果、４８時間後の付着率は、貼付当初（１００％）と比較しても９７％と高く、且つ皮膚刺激も見られなかった。【００６８】  これに対し、ＰＥＴ不織布からなる支持体の面上に樹脂縞を設けていない比較例１のテープは、実施例１乃至実施例３のテープより、長手方向及び短手方向への伸びが大きい結果となった。  レーヨン・ポリエステル不織布からなる支持体を用いた比較例２のテープは、実施例１乃至実施例３のテープより、短手方向の伸びが小さく、自背面粘着力が劣る結果となった。  レーヨン不織布からなる支持体を用いた比較例３のテープは、実施例１乃至実施例３のテープより、長手方向への伸びが大きい結果となった。  ＰＰスパンボンド不織布からなる支持体を用いた比較例４のテープは、実施例１乃至実施例３のテープより、長手方向への伸びが大きく、自背面粘着力が大きく劣る結果となった。
【符号の説明】
【００６９】１・・・皮膚縫合用又は皮膚縫合後の補強用テープ２・・・支持体３・・・樹脂縞４・・・粘着剤層
【図１】
2017018315.tif 000004
【図２】
2017018315.tif 000005
【図３】
2017018315.tif 000006
【図４】
2017018315.tif 000007
【国際調査報告】
2017018315.tif 000008
2017018315.tif 000009
2017018315.tif 000010
2017018315.tif 000011